(57)【特許請求の範囲】
【請求項１】
四塩化チタンと、カルボキシ基を３個有するα−ヒドロキシカルボン酸とが溶解した水溶液を反応液として、前記反応液を６０℃以上かつ前記反応液の沸点以下の反応温度にして酸化チタンを合成する合成工程を含み、
前記反応液において、Ｔｉの物質量（ｍｏｌ）に対する前記α−ヒドロキシカルボン酸の物質量（ｍｏｌ）の比率が０．００６以上０．０１７以下であり、
前記反応液のＴｉ濃度は、０．０７ｍｏｌ／Ｌ以上０．７０ｍｏｌ／Ｌ以下であり、
前記反応液のＴｉ濃度が０．０７ｍｏｌ／Ｌ以上０．２０ｍｏｌ／Ｌ未満である場合、前記反応温度は６０〜７５℃であり、
前記反応液のＴｉ濃度が０．２０ｍｏｌ／Ｌ以上０．４５ｍｏｌ／Ｌ未満である場合、前記反応温度は６５℃以上かつ前記反応液の沸点以下であり、
前記反応液のＴｉ濃度が０．４５ｍｏｌ／Ｌ以上０．７０ｍｏｌ／Ｌ以下である場合、前記反応温度は６０〜７５℃であり、
前記合成工程の前に、Ｔｉ濃度１０質量％以上の、四塩化チタン及び前記α−ヒドロキシカルボン酸が溶解した水溶液を前駆体水溶液として、該前駆体水溶液を水で希釈して前記反応液を得る希釈工程を含む酸化チタンの製造方法。
【請求項２】
前記α−ヒドロキシカルボン酸がクエン酸である請求項１に記載の酸化チタンの製造方法。
【請求項３】
四塩化チタンと、カルボキシ基を２個有するα−ヒドロキシカルボン酸とが溶解した水溶液を反応液として、該反応液を６０℃以上かつ前記反応液の沸点以下の反応温度にして酸化チタンを合成する合成工程を含み、
前記反応液において、Ｔｉの物質量（ｍｏｌ）に対する前記α−ヒドロキシカルボン酸の物質量（ｍｏｌ）の比率が０．０３４以上０．０６５以下であり、
前記反応液のＴｉ濃度は、０．０７ｍｏｌ／Ｌ以上０．７０ｍｏｌ／Ｌ以下であり、
前記反応液のＴｉ濃度が０．０７ｍｏｌ／Ｌ以上０．２０ｍｏｌ／Ｌ未満である場合、前記反応温度は６０〜７５℃であり、
前記反応液のＴｉ濃度が０．２０ｍｏｌ／Ｌ以上０．４５ｍｏｌ／Ｌ未満である場合、前記反応温度は６５℃以上かつ前記反応液の沸点以下であり、
前記反応液のＴｉ濃度が０．４５ｍｏｌ／Ｌ以上０．７０ｍｏｌ／Ｌ以下である場合、前記反応温度は６０〜７５℃である酸化チタンの製造方法。
【請求項４】
前記α−ヒドロキシカルボン酸は、酒石酸またはリンゴ酸である請求項３に記載の酸化チタンの製造方法。
【請求項５】
前記合成工程の前に、Ｔｉ濃度１０質量％以上の、四塩化チタン及び前記α−ヒドロキシカルボン酸が溶解した水溶液を前駆体水溶液として、該前駆体水溶液を水で希釈して前記反応液を得る希釈工程を含む請求項３又は４に記載の酸化チタンの製造方法。
【請求項６】
前記希釈工程の前に、Ｔｉ濃度１０質量％以上の四塩化チタン水溶液と、前記α−ヒドロキシカルボン酸とを混合し、四塩化チタン及び前記α−ヒドロキシカルボン酸の水溶液を、前記前駆体水溶液として調製する調製工程を含む請求項１、２、５のいずれか１項に記載の酸化チタンの製造方法。
【請求項７】
前記希釈工程は、前記前駆体水溶液に水を加えることにより行われる請求項１、２、５、６のいずれか１項に記載の酸化チタンの製造方法。
【請求項８】
前記前駆体水溶液を、前記希釈工程が始まるまで、３５℃以下に保持する請求項１、２、５〜７のいずれか１項に記載の酸化チタンの製造方法。
【請求項９】
前記希釈工程において、希釈に用いられる水の温度は前記反応温度よりも低く、前記合成工程において前記反応液を前記反応温度まで加熱する請求項１、２、５〜８のいずれか１項に記載の酸化チタンの製造方法。
【請求項１０】
前記合成工程における、前記加熱は昇温速度０．１〜１．５℃／ｍｉｎで行われる請求項９に記載の酸化チタンの製造方法。
【請求項１１】
前記反応液を前記反応温度で０．５時間以上保持する請求項１〜１０のいずれか１項に記載の酸化チタンの製造方法。
【発明の詳細な説明】
【技術分野】
【０００１】
本発明は酸化チタンの製造方法に関し、特に液相法による酸化チタンの製造方法に関する。
本願は、２０１９年２月１９日に、日本に出願された特願２０１９−０２７７２８号に基づき優先権を主張し、その内容をここに援用する。
【背景技術】
【０００２】
近年では、二酸化チタン（ＴｉＯ２）は化学的に安定な材料であり白色顔料などとして広い分野で工業的に使用されている。また、これらの用途においてより高い機能を発現するため、比表面積の大きいアナターゼ型の微粒子酸化チタンが求められている。【０００３】
アナターゼ型の微粒子酸化チタンを得る工業的な手法としては、主に気相法と液相法がある。このうち気相法として、特許文献１のようにハロゲン化チタンガスを酸性ガスと反応させる手法がある。【０００４】
液相法としては、特許文献２では四塩化チタンを含む水溶液に酢酸、シュウ酸、ギ酸などのカルボン酸を添加し、酸化チタンの合成中に発生する塩酸をアンモニアで中和することが記載されている。【０００５】
また、特許文献３では、硫酸チタニルから酸化チタンを液相で合成する際に金属元素やＳｉ、Ｐを添加することが記載されている。特許文献４では、液相法により四塩化チタンから酸化チタンを合成する方法において、四塩化チタン水溶液にクエン酸を添加し、この溶液を温水中に滴下することが記載されている。【０００６】
特許文献５の実施例１では、四塩化チタン水溶液に無水クエン酸を添加し、９２℃に昇温し、３０分保持した後に、７０℃に冷却し、アンモニア水で中和する工程を含む酸化チタン粉末の製造方法が記載されている。また、特許文献５では、この方法によって得られた酸化チタンを５００℃で２時間焼成したものが記載されており、焼成後の酸化チタンにおけるルチル含有量が８％であることが開示されている。【０００７】
非特許文献１では、テストチューブ中でチタンｎ−ブトキシド（ＴＮＢ）をトルエンに溶解し、オートクレーブにセットし、テストチューブとオートクレーブ壁面の間に水を入れて３００℃で反応させ、蒸発した水がトルエンに溶けて、ＴＮＢを加水分解することが記載されている。
【先行技術文献】
【特許文献】
【０００８】
【特許文献１】特開２０１５−２７９２４号公報
【特許文献２】特開２０１１−６３４９６号公報
【特許文献３】特開平７−２６７６４１号公報
【特許文献４】特開２０１７−１１４７００号公報
【特許文献５】国際公開第２０１６／００２７５５号
【非特許文献】
【０００９】
【非特許文献１】Ｈ．  Ｋｏｍｉｎａｍｉ  ｅｔ  ａｌ．，  “Ｈｙｄｒｏｌｙｓｉｓ  ｏｆ  Ｔｉｔａｎｉｕｍ  Ａｌｋｏｘｉｄｅ  ｉｎ  Ｏｒｇａｎｉｃ  Ｓｏｌｖｅｎｔ  ａｔ  Ｈｉｇｈ  Ｔｅｍｐｅｒａｔｕｒｅｓ：  Ａ  Ｎｅｗ  Ｓｙｎｔｈｅｔｉｃ  Ｍｅｔｈｏｄ  ｆｏｒ  Ｎａｎｏｓｉｚｅｄ，  Ｔｈｅｒｍａｌｌｙ  Ｓｔａｂｌｅ  Ｔｉｔａｎｉｕｍ（ＩＶ）  Ｏｘｉｄｅ”，  Ｉｎｄｕｓｔｒｉａｌ  ＆  Ｅｎｇｉｎｅｅｒｉｎｇ  Ｃｈｅｍｉｓｔｒｙ  Ｒｅｓｅａｒｃｈ，  １９９９，  ｖｏｌ．  ３８，  ｐ．  ３９２５−３９３１
【発明の概要】
【発明が解決しようとする課題】
【００１０】
ＴｉＯ２が取りうる結晶構造として主に、アナターゼ結晶相（Ａｎａｔａｓｅ）、ブルッカイト結晶相（Ｂｒｏｏｋｉｔｅ）、ルチル結晶相（Ｒｕｔｉｌｅ）の３つが知られている。とりわけアナターゼ結晶相を多く含むアナターゼ型酸化チタンは、誘電体原料、太陽電池電極、あるいは光触媒原料として注目されている。一例として、誘電体原料であるチタン酸バリウムＢａＴｉＯ３を合成する際には、原料であるＢａ源との反応性が高いアナターゼ型酸化チタンが好ましいとされている。【００１１】
ＢａＴｉＯ３の合成方法として炭酸バリウムと酸化チタンとを反応させる固相法がある。この方法では６００℃から７００℃で反応させる必要があり、この温度域でルチル転化率が低く粒成長しにくいアナターゼ型酸化チタンが求められている。【００１２】
しかし、特許文献１に記載の方法では、酸化チタンを得るために高温でハロゲン化チタンガスを反応させる必要があり、作製した酸化チタンがルチル相に転移する。また、高温で反応させるため粒子が焼結及び粒成長し、酸化チタンの粒子が大きくなる問題がある。【００１３】
特許文献２に記載の方法では、加水分解により発生する塩酸成分を塩基で中和していることから、塩が生成し、これを除く洗浄工程のために大がかりな設備が必要になり、さらに大量の廃液が発生すると考えられる。これらのことから、特許文献２に記載の製造方法は高コストである。【００１４】
特許文献３に記載の方法では、硫酸イオンの除去が困難であり、十分に除去するためには高いコストを要する。また、製造工程において金属元素やＳｉ、Ｐなどを含有する化合物が添加されており、これらに由来する成分を除去するため、特許文献２と同様、高コストとなる。特に、誘電体原料の用途においては、酸化チタンから金属を十分に除かなくてはならず、さらなる製造コスト増大の要因となる。【００１５】
特許文献４に記載の製造方法で得られる酸化チタンでは、後述する比較例１８の通り、７００℃の高温環境下においてアナターゼ結晶構造はほぼ全て失われている。【００１６】
また、特許文献５に記載の上記製造方法で得られる酸化チタンも、後述する比較例１９の通り、７００℃の高温環境下においてアナターゼ結晶相はほぼ全て失われている。【００１７】
非特許文献１に記載の製造方法では、気化した水の自己発生圧でオートクレーブ内の圧力は１０ＭＰａに達するため、量産する場合、高圧に耐え、かつ大きな反応容器が必要であり、設備は大掛かりなものとなる。そのため、この文献に記載の製造方法では、量産に際しての製造コストは非常に高くなる。【００１８】
そこで、本発明は、低コストで、高温環境下においても結晶相中のアナターゼ結晶相の含有率を高く維持できる酸化チタンの製造方法を提供することを目的とする。
【課題を解決するための手段】
【００１９】
上記課題を解決するための本発明の構成は以下の通りである。
〔１〕四塩化チタンと、カルボキシ基を３個有するα−ヒドロキシカルボン酸とが溶解した水溶液を反応液として、該反応液を６０℃以上かつ前記反応液の沸点以下の反応温度にして酸化チタンを合成する合成工程を含み、前記反応液において、Ｔｉの物質量（ｍｏｌ）に対する前記α−ヒドロキシカルボン酸の物質量（ｍｏｌ）の比率が０．００６以上０．０１７以下であり、前記反応液のＴｉ濃度が０．０７ｍｏｌ／Ｌ以上０．２０ｍｏｌ／Ｌ未満である場合、前記反応温度は６０〜７５℃であり、前記反応液のＴｉ濃度は、０．０７ｍｏｌ／Ｌ以上０．７０ｍｏｌ／Ｌ以下であり、前記反応液のＴｉ濃度が０．２０ｍｏｌ／Ｌ以上０．４５ｍｏｌ／Ｌ未満である場合、前記反応温度は６５℃以上かつ前記反応液の沸点以下であり、前記反応液のＴｉ濃度が０．４５ｍｏｌ／Ｌ以上０．７０ｍｏｌ／Ｌ以下である場合、前記反応温度は６０〜７５℃である酸化チタンの製造方法。
〔２〕前記α−ヒドロキシカルボン酸がクエン酸である〔１〕に記載の酸化チタンの製造方法。
〔３〕四塩化チタンと、カルボキシ基を２個有するα−ヒドロキシカルボン酸とが溶解した水溶液を反応液として、該反応液を６０℃以上かつ前記反応液の沸点以下の反応温度にして酸化チタンを合成する合成工程を含み、前記反応液において、Ｔｉの物質量（ｍｏｌ）に対する前記α−ヒドロキシカルボン酸の物質量（ｍｏｌ）の比率が０．０３４以上０．０６５以下であり、前記反応液のＴｉ濃度が０．０７ｍｏｌ／Ｌ以上０．２０ｍｏｌ／Ｌ未満である場合、前記反応温度は６０〜７５℃であり、前記反応液のＴｉ濃度は、０．０７ｍｏｌ／Ｌ以上０．７０ｍｏｌ／Ｌ以下であり、前記反応液のＴｉ濃度が０．２０ｍｏｌ／Ｌ以上０．４５ｍｏｌ／Ｌ未満である場合、前記反応温度は６５℃以上かつ前記反応液の沸点以下であり、前記反応液のＴｉ濃度が０．４５ｍｏｌ／Ｌ以上０．７０ｍｏｌ／Ｌ以下である場合、前記反応温度は６０〜７５℃である酸化チタンの製造方法。
〔４〕前記α−ヒドロキシカルボン酸は、酒石酸またはリンゴ酸である〔３〕に記載の酸化チタンの製造方法。
〔５〕前記合成工程の前に、Ｔｉ濃度１０質量％以上の、四塩化チタン及び前記α−ヒドロキシカルボン酸が溶解した水溶液を前駆体水溶液として、該前駆体水溶液を水で希釈して前記反応液を得る希釈工程を含む〔１〕〜〔４〕のいずれかに記載の酸化チタンの製造方法。
〔６〕前記希釈工程の前に、Ｔｉ濃度１０質量％以上の四塩化チタン水溶液と、前記α−ヒドロキシカルボン酸とを混合し、四塩化チタン及び前記α−ヒドロキシカルボン酸の水溶液を、前記前駆体水溶液として調製する調製工程を含む〔５〕に記載の酸化チタンの製造方法。
〔７〕前記希釈工程は、前記前駆体水溶液に水を加えることにより行われる〔５〕または〔６〕に記載の酸化チタンの製造方法。
〔８〕前記前駆体水溶液を、前記希釈工程が始まるまで、３５℃以下に保持する〔５〕〜〔７〕のいずれかに記載の酸化チタンの製造方法。
〔９〕前記希釈工程において、希釈に用いられる水の温度は前記反応温度よりも低く、前記合成工程において前記反応液を前記反応温度まで加熱する〔５〕〜〔８〕のいずれかに記載の酸化チタンの製造方法。
〔１０〕前記合成工程における、前記加熱は昇温速度０．１〜１．５℃／ｍｉｎで行われる〔９〕に記載の酸化チタンの製造方法。
〔１１〕前記反応液を前記反応温度で０．５時間以上保持する〔１〕〜〔１０〕のいずれかに記載の酸化チタンの製造方法。
【発明の効果】
【００２０】
本発明によれば、低コストで、高温環境下においても結晶相中のアナターゼ結晶相の含有率を高く維持できる酸化チタンの製造方法を提供することができる。
【図面の簡単な説明】
【００２１】
【図１】本発明の一実施形態にかかる酸化チタンの製造方法の一例を示したフロー図である。
【図２】カルボキシ基を３個有するα−ヒドロキシカルボン酸としてクエン酸を用いた場合の、酸の物質量とＴｉの物質量との比率Ｒに対する、７００℃での加熱試験後における酸化チタンの結晶相中のアナターゼ含有率の変化を示すグラフである。
【図３】カルボキシ基を２個有するα−ヒドロキシカルボン酸として酒石酸を用いた場合の、酸の物質量とＴｉの物質量との比率Ｒに対する、７００℃での加熱試験後における酸化チタンの結晶相中のアナターゼ含有率の変化を示すグラフである。
【図４】カルボキシ基を２個有するα−ヒドロキシカルボン酸としてリンゴ酸を用いた場合の、Ｔｉの物質量と酸の物質量との比率Ｒに対する、７００℃での加熱試験後における酸化チタンの結晶相中のアナターゼ含有率の変化を示すグラフである。
【発明を実施するための形態】
【００２２】
以下、本発明の実施形態にかかる酸化チタン及びその製造方法について説明するが、本発明は以下の実施形態に限られない。
【００２３】
ここで、「酸化チタン」とは、特に断りがなければ酸化チタン（ＩＶ）（ＴｉＯ２）のことを指すものとする。「Ｔｉ」とは、特に断りがなければ、化合物、イオン、錯体等を構成するチタン原子全てを指す。「Ｔｉ濃度」とは、化合物、チタンを含むイオン、錯体等を構成する全てのチタン原子の濃度である。
【００２４】
＜１．酸化チタン＞
本発明にかかる製造方法により得られる酸化チタンは、全結晶相中のアナターゼ結晶相の含有率（以下、結晶相中のアナターゼ含有率とすることもある）が９５質量％以上であり、９８質量％以上であることが好ましく、１００質量％であることが最も好ましい。
【００２５】
＜２．酸化チタンの製造方法＞
図１は、本発明の一実施形態にかかる酸化チタンの製造方法の一例を示したフロー図である。この一例にかかる酸化チタンの製造方法は、四塩化チタン及びα−ヒドロキシカルボン酸の水溶液を、前駆体水溶液として調製する調製工程Ｓ１と、前駆体水溶液に水を加えて希釈し反応液とする希釈工程Ｓ２と、反応液から酸化チタンを合成する合成工程Ｓ３と、合成された酸化チタンを精製する精製工程Ｓ４とを含む。なお、本発明の製造方法はここで説明する一例に限られず、例えば、前駆体水溶液を入手できる場合は調製工程Ｓ１を含まなくてもよく、例えば、反応液を入手できる場合は、調製工程Ｓ１及び希釈工程Ｓ２を含まなくてもよい。以下、各工程について説明する。
【００２６】
＜２−１．調製工程Ｓ１＞
調製工程Ｓ１では、四塩化チタン水溶液と、分子内に３個または２個のカルボキシ基を有するα−ヒドロキシカルボン酸とを混合し、四塩化チタン及びα−ヒドロキシカルボン酸の水溶液を、前駆体水溶液として調製する。混合方法としては四塩化チタン水溶液を攪拌しながら、α−ヒドロキシカルボン酸を一回に加えることが添加開始時と終了時で反応条件に差が出ないため好ましい。十分に均一な水溶液を得るために、混合は３分以上撹拌しながら行うことが好ましく、５分以上行うことがより好ましく、８分以上行うことがさらに好ましい。
【００２７】
分子内に３個のカルボキシ基を有するα−ヒドロキシカルボン酸としては、例えば、クエン酸、イソクエン酸、１，２−ジヒドロキシ−１，１，２−エタントリカルボン酸等が挙げられ、クエン酸を用いることが好ましい。入手が容易であること、及び取り扱いやすくコスト面で有利なためである。
【００２８】
分子内に２個のカルボキシ基を有するα−ヒドロキシカルボン酸としては、酒石酸、リンゴ酸、タルトロン酸、シトラマル酸等が挙げられ、酒石酸またはリンゴ酸を用いることが好ましい。入手が容易であること、及び取り扱いやすくコスト面で有利なためである。
【００２９】
調製工程Ｓ１により得られる前駆体水溶液を、後述する希釈工程が始まるまで３５℃以下に保持することが好ましく、さらに、調製工程Ｓ１における四塩化チタン水溶液及び前駆体水溶液も３５℃以下に保持することがより好ましい。Ｔｉ濃度が高い状態での四塩化チタンの加水分解の進行を抑制することで非晶質酸化チタンの生成を抑制するためである。この観点から、保持温度は３０℃以下とすることが好ましく、２５℃以下とすることがより好ましい。
【００３０】
四塩化チタン水溶液におけるＴｉ濃度は１０質量％以上であり、１２質量％以上であることが好ましく、１４質量％以上であることがより好ましい。保存期間中に四塩化チタンが水と反応し水酸化チタンゾルが生成することを抑制するためである。
【００３１】
四塩化チタン水溶液におけるＴｉ濃度は２０質量％以下であることが好ましく、１８質量％以下であることがより好ましく、１６質量％以下であることがさらに好ましい。四塩化チタン水溶液の保存中に加水分解反応が進行することを抑制するためである。
【００３２】
α−ヒドロキシカルボン酸の添加量は、前駆体水溶液における｛α−ヒドロキシカルボン酸の物質量（ｍｏｌ）｝／｛Ｔｉの物質量（ｍｏｌ）｝の値が後述する反応液における比率Ｒの範囲となるようにすることが好ましい。
【００３３】
なお、本工程においてはα−ヒドロキシカルボン酸を水溶液として四塩化チタン水溶液に加えてもよい。ただし、この場合、上記の水酸化チタンゾルの生成を抑制するために、前駆体水溶液中のＴｉ濃度が大きく低下しないようにする必要がある。具体的には、前駆体水溶液中のＴｉ濃度を１０質量％以上とすることが好ましく、１２質量％以上とすることがより好ましく、１４質量％以上とすることがさらに好ましい。
【００３４】
＜２−２．希釈工程Ｓ２＞
希釈工程Ｓ２では、前駆体水溶液を、Ｔｉ濃度Ｃ（以下、希釈前のＴｉ濃度と希釈後のＴｉ濃度とを区別するために、後者を「希釈後のＴｉ濃度」または単に「Ｔｉ濃度Ｃ」とする）が０．０７〜０．７０ｍｏｌ／Ｌとなるように水で希釈する。上記前駆体水溶液は、Ｔｉ濃度１０質量％以上の、四塩化チタン及びα−ヒドロキシカルボン酸が溶解した水溶液である。なお、図１に示される製造方法の一例では調製工程Ｓ１によって得られた水溶液を前駆体水溶液として用いる。Ｔｉ濃度及びα−ヒドロキシカルボン酸の濃度について前駆体水溶液としての条件を満たす水溶液が予め入手できる場合、調製工程Ｓ１を経なくてもよい。
【００３５】
希釈は、前駆体水溶液に水を加えてもよく、水に前駆体水溶液を加えてもよい。希釈後の水溶液を反応液とする。反応液のＴｉ濃度Ｃ（すなわち、希釈後のＴｉ濃度）は、この後の酸化チタンの合成工程Ｓ３における反応温度Ｔと関係があるため、Ｔｉ濃度Ｃと反応温度Ｔとの関係及び好ましいＴｉ濃度Ｃの範囲については酸化チタンの合成工程Ｓ３を説明する項にて後述する。
【００３６】
希釈工程Ｓ２では、前駆体水溶液に水を加えることが好ましい。希釈中の水溶液のＴｉ濃度が希釈後の水溶液のＴｉ濃度Ｃを下回ることはなく、特別な装置を用いなくても四塩化チタンと水との反応を抑制できると考えられるためである。また、水溶液中のＴｉを含む化合物の急激な温度変化を抑制することもでき、精密な温度管理の必要性も避けられる。
【００３７】
希釈工程Ｓ２では、前駆体水溶液に加えられる水の温度は、特に限定されないが、７０℃以下であることが好ましく、６０℃以下であることがより好ましい。また、前駆体水溶液に加えられる水の温度は、５℃以上であることが好ましく、１０℃以上であることがより好ましい。
【００３８】
ここで用いられる水は、後述する酸化チタンの精製工程Ｓ４で除去しなければならない不純物を低減させるため、純水またはイオン交換水であることが好ましいが、精製工程Ｓ４で不純物を除去できるのであればこれに限られない。
【００３９】
＜２−３．酸化チタンの合成工程Ｓ３＞
酸化チタンの合成工程Ｓ３では、四塩化チタンとαヒドロキシカルボン酸とが溶解した水溶液である反応液を、６０℃以上かつ反応液の沸点以下の反応温度Ｔ［℃］にして酸化チタンを合成し、酸化チタン粒子を析出させる。
【００４０】
反応開始前における反応液のＴｉの物質量に対するα−ヒドロキシカルボン酸の物質量の比率Ｒ（モル比率｛α−ヒドロキシカルボン酸の物質量（ｍｏｌ）｝／｛Ｔｉの物質量（ｍｏｌ）｝）の範囲は、用いられるα−ヒドロキシカルボン酸に含まれるカルボキシ基の数によって異なる。比率Ｒの値が以下に述べる範囲にあれば、生成される酸化チタンは、高温環境下においても結晶相中のアナターゼ含有率を高く維持できる。また、比率Ｒの値を大きくしすぎないことで、生成する酸化チタン粒子を良好に分散させることができ、大きいＢＥＴ比表面積を有する微粒子酸化チタンを作製することができると考えられる。
【００４１】
α−ヒドロキシカルボン酸が、分子内にカルボキシ基を３個有する場合、比率Ｒの値は０．０１７以下であり、０．０１３以下であることが好ましく、０．０１２以下であることがより好ましい。α−ヒドロキシカルボン酸が、分子内にカルボキシ基を３個有する場合、比率Ｒの値は０．００６以上であり、０．００８以上であることが好ましく、０．００９以上であることがより好ましい。
【００４２】
α−ヒドロキシカルボン酸が、分子内にカルボキシ基を２個有する場合、比率Ｒの値は０．０６５以下であり、０．０５６以下であることが好ましく、０．０５０以下であることがより好ましく、０．０４８以下であることがさらに好ましい。α−ヒドロキシカルボン酸が、分子内にカルボキシ基を２個有する場合、比率Ｒの値は０．０３４以上であり、０．０３９以上であることが好ましく、０．０４４以上であることがより好ましい。
【００４３】
なお、図１に示される製造方法の一例では希釈工程Ｓ２によって得られた水溶液を反応液として用いる。反応温度Ｔに対して後述する（ａ）〜（ｃ）の範囲にあるＴｉ濃度、及び比率Ｒが上記範囲にある反応液を入手できる場合は、調製工程Ｓ１及び希釈工程Ｓ２を経なくてもよい。反応液のＴｉ濃度Ｃは、０．０７ｍｏｌ／Ｌ以上０．７０ｍｏｌ／Ｌ以下であり、Ｔｉ濃度Ｃに対する反応温度Ｔの条件は、以下の（ａ）〜（ｃ）の通りである。
【００４４】
（ａ）Ｔｉ濃度Ｃが０．０７ｍｏｌ／Ｌ以上０．２０ｍｏｌ／Ｌ未満である場合、反応温度Ｔは６０〜７５℃である。
（ｂ）Ｔｉ濃度Ｃが０．２０ｍｏｌ／Ｌ以上０．４５ｍｏｌ／Ｌ未満である場合、反応温度Ｔは７５℃以上かつ反応液の沸点以下である。なお、反応が進むと酸化チタンが析出し、反応液の溶質の濃度が低下するため、反応液の沸点は低下する。また、反応温度Ｔを反応の沸点とする場合、本工程では還流等、反応液中の水の量を一定に保つことができる方法を用いることが好ましい。
（ｃ）Ｔｉ濃度Ｃが０．４５ｍｏｌ／Ｌ以上０．７０ｍｏｌ／Ｌ以下である場合、反応温度Ｔは６０〜７５℃である。
【００４５】
上記条件（ａ）〜（ｃ）の中でも、（ｂ）または（ｃ）が好ましく、（ｂ）がより好ましい。（ｂ）の中でも、反応液のＴｉ濃度Ｃは０．２０〜０．４０ｍｏｌ／Ｌであることが好ましく、０．２５〜０．４０ｍｏｌ／Ｌであることがより好ましく、０．２５〜０．３５ｍｏｌ／Ｌであることがさらに好ましい。また、（ｂ）の中でも、反応温度Ｔは８０℃以上であることが好ましく、９０℃以上であることがより好ましく、１００℃以上がさらに好ましい。
【００４６】
希釈に用いられる水の温度が反応温度Ｔよりも低く、本工程の前の反応液の温度が反応温度Ｔよりも低い場合、反応液を加熱する。反応液の加熱は速く行うことが生産性の観点で好ましい。しかし、非晶質酸化チタンの析出を抑制し、結晶性を向上させるには、反応の急激な進行を抑制し、十分に結晶成長させるように昇温速度を抑えることが好ましい。そのため、目標温度、すなわち反応温度Ｔに至るまでの反応液の加熱は昇温速度０．１℃／ｍｉｎ以上１．５℃／ｍｉｎ以下で行うことが好ましく、０．３℃／ｍｉｎ以上１．０℃／ｍｉｎ以下で行うことがより好ましく０．６℃／ｍｉｎ以上１．０℃／ｍｉｎ以下で行うことがさらに好ましい。  
【００４７】
なお、反応液から酸化チタンを生成する反応は吸熱反応であることが実験的にわかっている。そこで、加熱の際の昇温速度の低下、及び温度の低下を抑制して上記の温度を保持するために、反応容器周囲を断熱材等で覆ったうえでマントルヒーターやスチームジャケット等の与える熱量を調整できる加熱器で反応器を均一に加熱することが好ましい。
【００４８】
この工程においては、加熱を終えて、反応液の温度が反応温度Ｔに至った後、反応液を０．５時間以上、反応温度Ｔで保持して反応させることが好ましい。反応液中の成分を十分に反応させるためである。この観点から反応温度Ｔの保持時間は、１時間以上であることがより好ましく、１．５時間以上であることがさらに好ましい。ただし、生産性を考慮すると反応時間は短いほうが良い。そのため、反応温度の保持時間は５時間以下であることが好ましく、３時間以下であることがより好ましく、２時間以下であることがさらに好ましい。また、この工程において、反応液を撹拌することが好ましい。
【００４９】
＜２−４．酸化チタンの精製工程Ｓ４＞
合成工程Ｓ３により、反応液中で酸化チタンが析出し、スラリーが得られる。酸化チタンの精製工程Ｓ４では、酸化チタンの純度を向上させるためスラリー中のＣｌ、Ｓ、Ｃなどの不純物を除去する。精製方法としては限外ろ過膜、逆浸透膜、イオン交換樹脂、電気透析膜のいずれか一つまたは二つ以上を使用してよい。
【００５０】
精製された酸化チタンは、必要に応じて粉砕してもよい。粉砕方法は特に限定されないが、乳鉢、ボールミル等を用いた方法が挙げられる。
【実施例】
【００５１】
以下、本発明の実施例について説明するが、本発明はこれらの実施例に限定されるものではない。【００５２】
＜１．実施例＞
＜１−１．実施例１〜５及び比較例１〜１０＞
（前駆体水溶液の調製工程Ｓ１）
２０℃に保たれたＴｉ濃度１５質量％（四塩化チタン濃度５９質量％）の四塩化チタン水溶液ｘ［ｇ］に、クエン酸一水和物を添加した。Ｔｉの物質量に対するクエン酸の物質量の比率Ｒ｛クエン酸の物質量（ｍｏｌ）｝／｛Ｔｉの物質量（ｍｏｌ）｝が０．０１０となる四塩化チタン及びクエン酸の水溶液（前駆体水溶液）を調製した。前駆体水溶液の調製工程Ｓ１において、Ｔｉを含む水溶液の温度を常に２０℃に保った。【００５３】
（希釈工程Ｓ２）
調製された２０℃の前駆体水溶液に、２０℃のイオン交換水を４００ｍＬ加え、１０分撹拌し、Ｔｉ濃度Ｃ［ｍｏｌ／Ｌ］に希釈し、Ｔｉ濃度が異なる反応液を４種類調製した。用いた四塩化チタン水溶液の量ｘ［ｇ］と反応液のＴｉ濃度Ｃ［ｍｏｌ／Ｌ］との関係は以下のとおりである。なお、水で希釈しても比率Ｒは変化しない。
ｘ＝９０ｇの場合、Ｃ＝０．６０ｍｏｌ／Ｌ
ｘ＝４５ｇの場合、Ｃ＝０．３２ｍｏｌ／Ｌ
ｘ＝１３ｇの場合、Ｃ＝０．１０ｍｏｌ／Ｌ
ｘ＝５．２ｇの場合、Ｃ＝０．０４ｍｏｌ／Ｌ【００５４】
（酸化チタンの合成工程Ｓ３）
反応液をガラス製の反応器に移した。反応器内の反応液を、マグネットスターラーを用いて３００ｒｐｍで攪拌しながら、外部ヒーターを用いて０．６℃／ｍｉｎの昇温速度で目標温度、すなわち反応温度Ｔ［℃］まで昇温させ、反応温度Ｔ［℃］で２時間保持した。各実施例及び各比較例における反応温度Ｔ［℃］は表１に示したとおりである。【００５５】
（精製工程Ｓ４）
その後、得られたスラリーを室温（２５℃）まで放冷した。放冷後のスラリーをアンモニア水にて中和し、限外濾過膜（旭化成株式会社製「マイクローザＵＦ（登録商標）」、以下の実施例及び比較例においても同じ）にてろ過回収を行い、得られた固形物を、イオン交換水を用いて洗浄した。洗浄された固形物をオーブンに入れて６０℃で乾燥させ、酸化チタンの固形物を得た。この固形物を乳鉢で粉砕し、酸化チタン粉末を得た。【００５６】
得られた酸化チタンの７００℃での加熱試験の前後における結晶相中のアナターゼ含有率［質量％］を表１に示す。なお、加熱試験及び結晶相中のアナターゼ含有率の測定方法の詳細については後述する。【００５７】
【表１】
0006937959.tif 000002
【００５８】
＜１−２．実施例６〜８＞
希釈工程Ｓ２において、２０℃の前駆体水溶液に表１に示された温度のイオン交換水を４００ｍＬ加えたこと以外は、実施例３と同様の方法で、実施例６〜８の酸化チタン粉末を得た。得られた酸化チタンの７００℃での加熱試験の前後における結晶相中のアナターゼ含有率［質量％］を表１に示す。【００５９】
＜１−３．実施例９〜１３、比較例１１〜１３＞
実施例９〜１３及び比較例１１〜１３の各々においては、実施例３の製造方法に対して、Ｔｉの物質量に対するクエン酸（カルボキシ基の数３）の物質量の比率Ｒを表２に示される値（すなわち、比較例１１ではクエン酸を添加していない）として酸化チタン粉末を得た。なお、実施例９は、上記実施例３と同じである。【００６０】
得られた酸化チタンの７００℃での加熱試験の前後における結晶相中のアナターゼ含有率［質量％］を表２に示す。また、酸としてクエン酸を用い、反応液のＴｉ濃度Ｃが０．３２ｍｏｌ／Ｌの場合の、比率Ｒに対する７００℃での加熱試験後における酸化チタンの結晶相中のアナターゼ含有率の変化を示すグラフを図２に示す。なお、加熱試験及び結晶相中のアナターゼ含有率の測定方法の詳細については後述する。【００６１】
【表２】
0006937959.tif 000003
【００６２】
＜１−４．比較例１４＞
比較例１４では、上記特許文献４に記載されている実施例８と同様の方法により酸化チタンを合成した。具体的にはＴｉ濃度１８質量％（四塩化チタン濃度７１質量％）の四塩化チタン水溶液を２０℃に保ちながらクエン酸一水和物を加え、Ｔｉの物質量に対するクエン酸の物質量の比率Ｒを０．０１として、前駆体水溶液とした。２０℃の前駆体水溶液２０ｇを、７５℃のイオン交換水８５０ｍＬに、前駆体水溶液を加えられる側の温度を７５℃に保ちながら滴下した（滴下後のＴｉ濃度は０．０８８ｍｏｌ／Ｌ）。滴下後、直ちにこの水溶液を２０℃に冷却した。冷却後、水溶液をアンモニア水で中和し、限外ろ過膜にて沈殿物を濾過回収し、イオン交換水にて洗浄を行った後、オーブンを用いて８０℃で乾燥させて、酸化チタン粉末を得た。【００６３】
得られた酸化チタンの結晶相中のアナターゼ含有率は１００質量％であった。この酸化チタンに対して、後述する７００℃での加熱試験を行ったところ、加熱試験後における結晶相中のアナターゼ含有率［質量％］は０．０質量％となった（表２）。【００６４】
＜１−５．比較例１５＞
特許文献５の実施例１に記載の方法に基づいて酸化チタンを作製した。具体的には、ＴｉＯ２換算で１００ｇ／Ｌの四塩化チタン水溶液（Ｔｉ濃度１．２５ｍｏｌ／Ｌ）を２５℃で保持しながら、水溶液に含まれる四塩化チタンの酸化チタンに換算した質量に対して、無水クエン酸換算で３質量％のクエン酸一水和物を添加して（比率Ｒ：０．０１２）、３０分攪拌した。得られた水溶液を前駆体水溶液とする。次に、外部ヒーターを用いて水溶液を昇温し、９２℃で３０分間攪拌した。その後、得られた液を７０℃まで冷却し、アンモニア水（アンモニア濃度２５質量％）でｐＨ＝６．５とした。その後、得られたスラリーを２５℃に冷却し、限外濾過膜にてろ過し、回収した酸化チタンを、イオン交換水を用いて洗浄した。洗浄された酸化チタンをオーブンに入れて６０℃で乾燥させた。【００６５】
得られた酸化チタンの結晶相中のアナターゼ含有率は１００質量％であった。この酸化チタンに対して、後述する７００℃での加熱試験を行ったところ、加熱試験後における結晶相中のアナターゼ含有率［質量％］は０．０質量％となった（表２）。【００６６】
＜１−６．実施例１４〜１７、比較例１６〜１７＞
実施例９〜１３及び比較例１１〜１３に対して、クエン酸を酒石酸（カルボキシ基の数２）に代えて、実施例１４〜１７及び比較例１６〜１７の各々について、比率Ｒを表２に示された値として酸化チタン粉末を得た。得られた酸化チタンの７００℃での加熱試験の前後における結晶相中のアナターゼ含有率［質量％］を表２に示す。また、酸として酒石酸を用い、反応液のＴｉ濃度Ｃが０．３２ｍｏｌ／Ｌの場合の、比率Ｒに対する７００℃での加熱試験後における酸化チタンの結晶相中のアナターゼ含有率の変化を示すグラフを図３に示す。なお、ここで比率Ｒ＝０における結晶相中のアナターゼ含有率は比較例１１のデータを用いた。【００６７】
＜１−７．実施例１８〜２２、比較例１８〜２１＞
実施例９〜１３及び比較例１１〜１に対して、クエン酸をリンゴ酸（カルボキシ基の数２）に代えて、実施例１８〜２２及び比較例１８〜２１について、比率Ｒを表２に示された値として酸化チタン粉末を得た。得られた酸化チタンの７００℃での加熱試験の前後における結晶相中のアナターゼ含有率［質量％］を表２に示す。また、酸としてリンゴ酸を用い、反応液のＴｉ濃度Ｃが０．３２ｍｏｌ／Ｌの場合の、比率Ｒに対する７００℃での加熱試験後における酸化チタンの結晶相中のアナターゼ含有率の変化を示すグラフを図４に示す。なお、ここで比率Ｒ＝０における結晶相中のアナターゼ含有率は比較例１１のデータを用いた。【００６８】
＜２．評価方法＞
＜２−１．加熱試験＞
上記実施例及び比較例の各々で得られた酸化チタンについて次の通り加熱試験を行った。まず、得られた酸化チタン粉末２ｇをアルミナるつぼに入れ、大気雰囲気下、電気炉で２５℃から７００℃まで２時間かけて一定速度で昇温し、７００℃環境下で２時間放置した。その後、酸化チタン粉末の入ったアルミナるつぼを電気炉から取り出し、室温（２５℃）で放冷した。加熱試験の前、及び加熱試験の後の酸化チタンについて以下の評価を行った。【００６９】
＜２−２．各結晶相の含有率の測定＞
加熱試験前後の各々の酸化チタンについて、以下の通りＸ線回折測定を行い、酸化チタンの結晶相中に含まれるアナターゼ、ルチル、ブルッカイトの各結晶相の割合を算出した。粉末Ｘ線解析測定はＰＡＮａｌｙｔｉｃａｌ社製Ｘ’ｐｅｒｔ  ＰＲＯを用いて行なった。、銅ターゲットのＣｕ‐Ｋα１線を用いて、管電圧４５ｋＶ、管電流４０ｍＡ、測定範囲２θ＝２０〜３５ｄｅｇ、サンプリング幅０．０１６７ｄｅｇ、走査速度０．０１９２ｄｅｇ／ｓの条件でＸ線回折測定を行った。【００７０】
測定にあたっては、ガラスセルのみでのバックグラウンドを測定して、酸化チタン及びガラスセルを含むサンプルで測定される回折強度から、バックグラウンドの回折強度を差し引くことによりサンプルの回折パターンを補正した。バックグラウンド補正後（例えば、図３のパターン）の酸化チタンの回折強度は、Ｉ（２θ）＝ＩＳ（２θ）−ＩＢ（２θ）で求められる。ここで、ＩＳ（２θ）は、酸化チタン及びガラスセルを含むサンプルの２θにおける回折強度である。ＩＢ（２θ）は、ガラスセルのみの２θにおける回折強度をＩＢ（２θ）である。【００７１】
加熱試験前後での酸化チタンの各結晶相の割合については、以下の式で計算した。
結晶相中のアナターゼ含有率（質量％）＝Ｉａ／（Ｉａ＋Ｉｒ＋Ｉｂ）
ここで、Ｉａは、アナターゼ結晶相に対応するピーク（２θ＝２５．３°）の強度である。Ｉｒは、ルチル結晶相に対応するピーク（２θ＝２７．４°）の強度である。Ｉｂは、ブルッカイト結晶相に対応するピーク（２θ＝３１．５°）の強度である。【００７２】
＜３．評価結果＞
各実施例及び比較例の製造条件と生成した酸化チタンの評価結果は表１〜２及び図２〜４に示したとおりである。【００７３】
＜３−１．反応温度Ｔと反応液のＴｉ濃度Ｃについて＞
表１から、上記の調製工程Ｓ１、希釈工程Ｓ２、及び合成工程Ｓ３を経て酸化チタンを合成する場合において、高温環境下においてもアナターゼ型の結晶相が残存する酸化チタンを得るためには、合成工程Ｓ３における反応温度Ｔが６０℃以上である必要がある。また、反応液のＴｉ濃度Ｃ（希釈後のＴｉ濃度Ｃ）は、０．０７ｍｏｌ／Ｌ以上０．７０ｍｏｌ／Ｌ以下であれば、生成した酸化チタンは、高温環境下においてもアナターゼ型の結晶相が残存することがわかる。【００７４】
また、反応液のＴｉ濃度Ｃと反応温度Ｔとの関係が以下（ａ）〜（ｃ）のいずれかを満たすことで、高温環境下においてもアナターゼ型の結晶相の含有率を高く維持できる酸化チタンが得られる。
（ａ）反応液のＴｉ濃度Ｃが０．０７ｍｏｌ／Ｌ以上０．２０ｍｏｌ／Ｌ未満である場合、適切な反応温度Ｔは６０〜７５℃である。
（ｂ）反応液のＴｉ濃度Ｃが０．２０ｍｏｌ／Ｌ以上０．４５ｍｏｌ／Ｌ未満である場合、適切な反応温度Ｔは７５℃以上かつ反応液の沸点以下である。
（ｃ）反応液のＴｉ濃度Ｃが０．４５ｍｏｌ／Ｌ以上０．７０ｍｏｌ／Ｌ以下である場合、適切な反応温度Ｔは６０〜７５℃である。【００７５】
＜３−２．酸としてクエン酸を用いた場合の酸の添加量について＞
表２及び図２より、酸として、カルボキシ基を３個有するクエン酸を用いた場合、酸の物質量とＴｉの物質量との比率Ｒが０．００６以上０．０１７以下であれば高温環境下においてもアナターゼ型の結晶相の含有率を高く維持できる酸化チタンが得られることがわかる。【００７６】
＜３−３．酸として酒石酸またはリンゴ酸を用いた場合の酸の添加量について＞
表２及び図３〜４より、酸として、カルボキシ基を２個有する酒石酸またはリンゴ酸を用いた場合、酸の物質量とＴｉの物質量との比率Ｒが０．０３４以上０．０６５以下であれば、高温環境下においてもアナターゼ型の結晶相の含有率を高く維持できる酸化チタンが得られる。【００７７】
＜３−４．実施例の製造方法に関して＞
上記実施例の酸化チタンの製造方法では、いずれも、反応系に高い圧力をかける必要はなく、量産にあたって大掛かりな設備を必要としない。そのため、上記実施例の製造方法に基づいて酸化チタンを製造する場合、低コストで、高温環境下においても結晶相中のアナターゼ結晶相の含有率を高く維持できる酸化チタンを得ることができる。
【図１】
0006937959.tif 000004
【図２】
0006937959.tif 000005
【図３】
0006937959.tif 000006
【図４】
0006937959.tif 000007